(57)【要約】【課題】全姿勢溶接での溶接が可能な耐候性鋼のＡｒ−ＣＯ2混合ガスシールドアーク溶接用フラックス入りワイヤを提供する。【解決手段】鋼製外皮にフラックスを充填してなる耐候性鋼のＡｒ−ＣＯ2混合ガスシールドアーク溶接用フラックス入りワイヤにおいて、鋼製外皮とフラックスの合計で、Ｃ：０．０１〜０．０８％、Ｓｉ：０．１〜１．０％、Ｍｎ：１．０〜３．０％、Ｃｕ：０．２〜０．７％、Ｎｉ：０．１〜０．８％、Ｃｒ：０．３〜０．９％、Ｔｉ：０．００３〜０．２０％、Ａｌ：０．０２〜０．１５％を含有し、フラックス中に、ＴｉＯ2換算値：３〜８％、ＳｉＯ2換算値：０．１〜１．０％、ＺｒＯ2換算値：０．１〜１．０％、Ａｌ2Ｏ3換算値：０．０５〜１．０％、Ｎａ換算値及びＫ換算値の合計：０．０１〜０．４％、Ｍｇ：０．０５〜０．８％、Ｆ換算値：０．０１〜０．２％からなることを特徴とする。【選択図】  なし【特許請求の範囲】
【請求項１】
鋼製外皮にフラックスを充填してなる耐候性鋼のＡｒ−ＣＯ2混合ガスシールドアーク溶接用フラックス入りワイヤにおいて、
ワイヤ全質量に対する質量％で、鋼製外皮とフラックスの合計で、
Ｃ：０．０１〜０．０８％、
Ｓｉ：０．１〜１．０％、
Ｍｎ：１．０〜３．０％、
Ｃｕ：０．２〜０．７％、
Ｎｉ：０．１〜０．８％、
Ｃｒ：０．３〜０．９％、
Ｔｉ：０．００３〜０．２０％、
Ａｌ：０．０２〜０．１５％を含有し、
さらに、ワイヤ全質量に対する質量％で、フラックス中に、
Ｔｉ酸化物のＴｉＯ2換算値の合計：３〜８％、
Ｓｉ酸化物のＳｉＯ2換算値の合計：０．１〜１．０％、
Ｚｒ酸化物のＺｒＯ2換算値の合計：０．１〜１．０％、
Ａｌ酸化物のＡｌ2Ｏ3換算値の合計：０．０５〜１．０％、
Ｎａ化合物及びＫ化合物のＮａ2Ｏ換算値及びＫ2Ｏ換算値の合計：０．０１〜０．４％、
Ｍｇ：０．０５〜０．８％、
弗素化合物のＦ換算値の合計：０．０１〜０．２％を含有し、
残部が鋼製外皮のＦｅ、鉄粉のＦｅ分、鉄合金粉のＦｅ分及び不可避不純物からなることを特徴とする耐候性鋼のＡｒ−ＣＯ2混合ガスシールドアーク溶接用フラックス入りワイヤ。
【請求項２】
ワイヤ全質量に対する質量％で、鋼製外皮とフラックスの合計で、Ｂ：０．００２〜０．０１５％を含有することを特徴とする請求項１に記載の耐候性鋼のＡｒ−ＣＯ2混合ガスシールドアーク溶接用フラックス入りワイヤ。
【請求項３】
ワイヤ全質量に対する質量％で、フラックス中に、Ｂｉ：０．００５〜０．０２０％を含有することを特徴とする請求項１又は請求項２に記載の耐候性鋼のＡｒ−ＣＯ2混合ガスシールドアーク溶接用フラックス入りワイヤ。
【発明の詳細な説明】
【技術分野】
【０００１】
本発明は、鋼構造物等に使用される耐候性鋼を溶接する際に用いられるガスシールドアーク溶接用フラックス入りワイヤに関し、シールドガスとしてＡｒ−ＣＯ2混合ガスを使用し、全姿勢溶接での溶接作業性が良好で、スパッタ発生量が少なく、かつ、強度及び靭性に優れた溶接金属を得るうえで好適な耐候性鋼のＡｒ−ＣＯ2混合ガスシールドアーク溶接用フラックス入りワイヤに関する。
【背景技術】
【０００２】
耐候性鋼は、船舶、橋梁、その他鉄骨構造物等に適用されており、係る耐候性鋼を溶接する際には、フラックス入りワイヤが広く適用されている。フラックス入りワイヤを用いて溶接した際に生成するスラグは、全姿勢溶接を行ううえで、非常に好適な特性を備えているため、立向や上向姿勢溶接で溶融金属が垂れ落ちることなく溶接することができ、溶接作業性に優れている。
【０００３】
耐候性鋼の全姿勢溶接で溶接作業性が良好で、溶接金属の強度及び靭性に優れるフラックス入りワイヤについては、例えば特許文献１や特許文献２に開示されている。しかし、特許文献１及び特許文献２に開示されているフラックス入りワイヤでは、溶融金属のメタル垂れは生じないもののビード形状が凸状となりやすく、アークが不安定でスパッタ発生量が多くなり、溶接金属の低温での靭性が得られないという問題がある。
【０００４】
また、特許文献３には、高電流の立向上進溶接においても溶融金属が垂れ落ちることなく、優れた強度及び靭性からなる溶接金属を得ることが可能なフラックス入りワイヤの開示がある。しかし、特許文献３に開示されているフラックス入りワイヤにおいても、アークが不安定でスパッタ発生量が多くなり、溶接金属の低温での靭性が得られないという問題がある。
【先行技術文献】
【特許文献】
【０００５】
【特許文献１】特開２００４−２３０４５６号公報
【特許文献２】特開２０１１−１２５９０４号公報
【特許文献３】特開２０１３−１５１００１号公報
【発明の概要】
【発明が解決しようとする課題】
【０００６】
そこで本発明は、上述した問題点に檻みて案出されたものであり、耐候性鋼を溶接するにあたり、全姿勢溶接での溶接作業性、水平すみ肉溶接及び立向上進溶接において溶接作業性が良好でスパッタ発生量が少なく、特に低温での靭性に優れた溶接金属が安定して得ることが可能な耐候性鋼のＡｒ−ＣＯ2混合ガスシールドアーク溶接用フラックス入りワイヤを提供することを目的とする。
【課題を解決するための手段】
【０００７】
本発明者らは、耐候性鋼のＡｒ−ＣＯ2混合ガスシールドアーク溶接用フラックス入りワイヤについて、全姿勢溶接において溶接作業性が良好であり、特に低温での靭性に優れた溶接金属を得るべく種々検討を行った。
【０００８】
その結果、フラックスに添加するＣｕ、Ｎｉ及びＣｒの各含有量を適量とすることによって、良好で安定した錆層を形成することを見出した。
【０００９】
また、Ｃ、Ｔｉ酸化物、弗素化合物、Ｎａ化合物及びＫ化合物を適量とすることによってアークが安定してスパッタ発生量が少なくなり、Ｓｉ、Ｔｉ酸化物、Ｓｉ酸化物の各含有量を適量とすることによって、ビード形状が良好になることを見出した。
【００１０】
さらに、Ａｌ、Ｔｉ酸化物、Ｚｒ酸化物、Ａｌ酸化物の各含有量を適量とすることによって、特に立向上進溶接時での溶接金属のメタル垂れを抑制することができ、シールドガスとしてＡｒ−ＣＯ2混合ガスシールドを適用して溶接金属の酸素量を低減すると共にフラックス入りワイヤ中のＭｎ、Ｔｉ、Ｍｇ及びＴｉ酸化物を適量とすることによって、機械的性能、特に低温での靭性に優れた溶接金属が安定して得られることを見出した。
【００１１】
すなわち本発明の要旨は、鋼製外皮にフラックスを充填してなる耐候性鋼のＡｒ−ＣＯ2混合ガスシールドアーク溶接用フラックス入りワイヤにおいて、ワイヤ全質量に対する質量％で、鋼製外皮とフラックスの合計で、Ｃ：０．０１〜０．０８％、Ｓｉ：０．１〜１．０％、Ｍｎ：１．０〜３．０％、Ｃｕ：０．２〜０．７％、Ｎｉ：０．１〜０．８％、Ｃｒ：０．３〜０．９％、Ｔｉ：０．００３〜０．２０％、Ａｌ：０．０２〜０．１５％を含有し、さらに、ワイヤ全質量に対する質量％で、フラックス中に、Ｔｉ酸化物のＴｉＯ2換算値の合計：３〜８％、Ｓｉ酸化物のＳｉＯ2換算値の合計：０．１〜１．０％、Ｚｒ酸化物のＺｒＯ2換算値の合計：０．１〜１．０％、Ａｌ酸化物のＡｌ2Ｏ3換算値の合計：０．０５〜１．０％、Ｎａ化合物及びＫ化合物のＮａ2Ｏ換算値及びＫ2Ｏ換算値の合計：０．０１〜０．４％、Ｍｇ：０．０５〜０．８％、弗素化合物のＦ換算値の合計：０．０１〜０．２％を含有し、残部が鋼製外皮のＦｅ、鉄粉のＦｅ分、鉄合金粉のＦｅ分及び不可避不純物からなることを特徴とする。
【００１２】
また、ワイヤ全質量に対する質量％で、鋼製外皮とフラックスの合計で、Ｂ：０．００２〜０．０１５％を含有することを特徴とする。
【００１３】
さらに、ワイヤ全質量に対する質量％で、フラックス中に、Ｂｉ：０．００５〜０．０２０％含有することも特徴とする耐候性鋼のＡｒ−ＣＯ2混合ガスシールドアーク溶接用フラックス入りワイヤにある。
【発明の効果】
【００１４】
本発明の耐候性鋼のＡｒ−ＣＯ2混合ガスシールドアーク溶接用フラックス入りワイヤによれば、耐候性鋼の全姿勢溶接においてアークが安定してスパッタ発生量が少なく、ビード形状及びスラグ剥離性などの溶接作業性が良好であり、特に低温での靭性に優れた溶接金属が安定して得られるなど溶接部の品質向上を図ることができる。
【発明を実施するための形態】
【００１５】
以下、本発明を適用した耐候性鋼のＡｒ−ＣＯ2混合ガスシールドアーク溶接用フラックス入りワイヤの成分組成およびその含有量と各成分組成の限定理由について説明する。なお、各成分組成の含有量は、ワイヤ全質量に対する質量％で表すこととし、その質量％を表すときには単に％と記載して表すこととする。
【００１６】
［鋼製外皮とフラックスの合計でＣ：０．０１〜０．０８％］
Ｃは、アークを安定させて溶滴サイズを細粒化させる効果がある。Ｃが０．０１％未満では、アークが不安定で溶滴の細粒化が困難となってスパッタ発生量が多くなる。一方、Ｃが０．０８％を超えると、Ｃが溶接金属中に過剰に歩留まり靱性が低下する。したがって、Ｃは０．０１〜０．０８％とする。なお、Ｃは、鋼製外皮に含まれる成分の他、フラックスからの金属粉及び合金粉等から添加できる。
【００１７】
［鋼製外皮とフラックスの合計でＳｉ：０．１〜１．０％］
Ｓｉは、溶接時に一部が溶接スラグとなってビード形状を良好にし、溶接作業性の向上に寄与する。Ｓｉが０．１％未満では、溶接ビード形状が不良となる。一方、Ｓｉが１．０％を超えると、Ｓｉが溶接金属中に過剰に歩留まり靱性が低下する。したがって、Ｓｉは０．１〜１．０％とする。なお、Ｓｉは、鋼製外皮に含まれる成分の他、フラックスからの金属Ｓｉの他、Ｆｅ−Ｓｉ、Ｆｅ−Ｓｉ−Ｍｎ等の合金粉末から添加できる。
【００１８】
［鋼製外皮とフラックスの合計でＭｎ：１．０〜３．０％］
Ｍｎは、Ｓｉと同様、溶接時に一部が溶接スラグとなってビード形状を良好にし、溶接作業性の向上に寄与するとともに脱酸剤として作用し、溶接金属の低温靭性を向上させる効果がある。Ｍｎが１．０％未満では、溶接金属中にＭｎが十分に歩留まらず、溶接金属の低温靭性が低下するとともにビード形状が不良となる。一方、Ｍｎが３．０％を超えると、Ｍｎが溶接金属中に過剰に歩留まり、強度が過剰になって靱性が低下する。したがって、Ｍｎは１．０〜３．０％とする。なお、Ｍｎは、鋼製外皮に含まれる成分の他、フラックスからの金属Ｍｎ、Ｆｅ−Ｍｎ、Ｆｅ−Ｓｉ−Ｍｎ等の合金粉末から添加される。
【００１９】
［鋼製外皮とフラックスの合計でＣｕ：０．２〜０．７％］
Ｃｕは、溶接金属に耐候性を付与させるために必須の元素である。Ｃｕが０．２％未満では、この効果が十分に得られず、溶接金属の耐候性が低下する。一方、Ｃｕが０．７％を超えると、溶接金属の強度が高くなりすぎ、靭性が低下する。したがって、Ｃｕは０．２〜０．７％とする。なお、Ｃｕは、鋼製外皮に含まれる成分の他、ワイヤ表面のＣｕめっき、フラックスからの金属Ｃｕ、Ｆｅ−Ｃｕ等の合金粉末から添加できる。
【００２０】
［鋼製外皮とフラックスの合計でＮｉ：０．１〜０．８％］
Ｎｉは、溶接金属の耐候性を向上させるために必須元素である。Ｎｉが０．１％未満では、この効果が十分に得られず、溶接金属の耐候性が低下する。一方、Ｎｉが０．８％を超えると、溶接金属の強度が高くなりすぎ、靭性が低下する。したがって、Ｎｉは０．１〜０．８％とする。なお、Ｎｉは、鋼製外皮に含まれる成分の他、フラックスからの金属Ｎｉ、Ｆｅ−Ｎｉ、Ｎｉ−Ｍｇ等の合金粉末から添加できる。
【００２１】
［鋼製外皮とフラックスの合計でＣｒ：０．３〜０．９％］
Ｃｒは、溶接金属の耐候性を向上させるために必須元素である。Ｃｒが０．３％未満では、この効果が十分に得られず溶接金属の耐候性が低下する。一方、Ｃｒが０．９％を超えると、溶接金属の強度が高くなりすぎ、靭性が低下する。したがって、Ｃｒは０．３〜０．９％とする。なお、Ｃｒは、鋼製外皮に含まれる成分の他、フラックスからの金属Ｃｒ、Ｆｅ−Ｃｒ等の合金粉末から添加できる。
【００２２】
［鋼製外皮とフラックスの合計でＴｉ：０．００３〜０．２０％］
Ｔｉは、溶接金属の組織を微細化して低温靭性を向上させる効果がある。Ｔｉ が０．００３％未満では、溶接金属の低温靭性が低下する。一方、Ｔｉが０．２０％を超えると、靭性を阻害する上部ベイナイト組織を生成し低温靭性が低くなる。したがって、Ｔｉは０．００３〜０．２０％とする。なお、Ｔｉは、鋼製外皮に含まれる成分の他、フラックスからの金属Ｔｉ、Ｆｅ−Ｔｉ等の合金粉末から添加できる。
【００２３】
［鋼製外皮とフラックスの合計でＡｌ：０．０２〜０．１５％］
Ａｌは、溶接時にＡｌ酸化物として溶融スラグとなって溶接スラグの粘性や融点を調整し、特に立向上進溶接における溶融メタルが垂れ落ちるのを防ぐ効果がある。しかし、Ａｌが０．０２％未満では、この効果が十分に得られず、立向上進溶接時に溶融メタルが垂れやすくなる。一方、Ａｌが０．１５％を超えると、Ａｌ酸化物として過度に溶接金属に残留して溶接金属の靭性が低下する。したがって、Ａｌは０．０２〜０．１５％とする。なお、Ａｌは、鋼製外皮に含まれる成分の他、フラックスからの金属Ａｌ、Ｆｅ−Ａｌ、Ａｌ−Ｍｇ等の合金粉末から添加できる。
【００２４】
［フラックス中のＴｉ酸化物のＴｉＯ2換算値の合計：３〜８％］
Ｔｉ酸化物は、溶接時のアーク安定化に寄与するとともに、溶接スラグとなって溶接ビードの形状を良好にし、溶接作業性の向上に寄与する効果がある。特に、立向上進溶接においては、溶融スラグの粘性や融点を調整し、溶融メタルが垂れるのを防ぐ効果がある。また、一部が微細なＴｉ酸化物として溶接金属中に残留して溶接金属のミクロ組織を微細化し、溶接金属の靱性を向上させる効果もある。Ｔｉ酸化物のＴｉＯ2換算値の合計が３％未満では、これらの効果が十分に得られず、アークが不安定になってスパッタ発生量が多く、ビード形状が劣化する。またＴｉ酸化物のＴｉＯ2換算値の合計が３％未満では、立向上進溶接において溶融メタルが垂れ、溶接の継続が困難になり、さらに、溶接金属の靭性が低下する。一方、Ｔｉ酸化物のＴｉＯ2換算値の合計が８％を超えると、アークが安定してスパッタ発生量が少なくなるが、Ｔｉ酸化物として溶接金属中に過剰に残存して靱性が低下する。したがって、Ｔｉ酸化物のＴｉＯ2換算値の合計は３〜８％とする。なお、Ｔｉ酸化物は、フラックスからのルチール、酸化チタン、チタンスラグ、イルメナイト等から添加される。
【００２５】
［フラックス中のＳｉ酸化物のＳｉＯ2換算値の合計：０．１〜１．０％］
Ｓｉ酸化物は、溶融スラグの粘性や融点を調整してスラグ被包性を向上させる効果がある。Ｓｉ酸化物のＳｉＯ2換算値の合計が０．１％未満では、この効果が十分に得られずビード形状が不良となる。一方、Ｓｉ酸化物のＳｉＯ2換算値の合計が１．０％を超えると、溶融スラグの塩基度が低下して溶接金属の酸素量が増加して靭性が低下する。したがって、Ｓｉ酸化物のＳｉＯ2換算値は０．１〜１．０％とする。なお、Ｓｉ酸化物は、フラックスからの珪砂、カリ長石、珪酸ソーダ、ジルコンサンド等から添加できる。
【００２６】
［フラックス中のＺｒ酸化物のＺｒＯ2換算値の合計：０．１〜１．０％］
Ｚｒ酸化物は、溶融スラグの粘性や融点を調整し、特に立向上進溶接における溶融メタルが垂れるのを防ぐ効果がある。Ｚｒ酸化物のＺｒＯ2換算値の合計が０．１％未満では、この効果が十分に得られず、立向上進溶接時に溶融メタルが垂れやすくなる。一方、Ｚｒ酸化物のＺｒＯ2換算値の合計が１．０％を超えると、スラグの剥離性が不良になる。したがって、Ｚｒ酸化物のＺｒＯ2換算値の合計は０．１〜１．０％とする。なお、Ｚｒ酸化物は、フラックスからの酸化ジルコニウム、ジルコンサンド等から添加できると共にＴｉ酸化物に微量含有される。
【００２７】
［フラックス中のＡｌ酸化物のＡｌ2Ｏ3換算値の合計：０．０５〜１．０％］
Ａｌ酸化物は、溶融スラグの粘性や融点を調整し、特に立向上進溶接における溶融メタルが垂れるのを防ぐ効果がある。Ａｌ酸化物のＡｌ2Ｏ3換算値の合計が０．０５％未満では、この効果が十分に得られず、立向上進溶接時に溶融メタルが垂れやすくなる。一方、Ａｌ酸化物のＡｌ2Ｏ3換算値の合計が１．０％を超えると、溶接時に溶融プールからＡｌ酸化物が浮上分離できなくなって取り残されスラグ巻き込みが発生してしまう。したがって、Ａｌ酸化物のＡｌ2Ｏ3換算値の合計は０．０５〜１．０％とする。なお、Ａｌ酸化物はフラックスからのアルミナ、カリ長石、曹長石等から添加される。
【００２８】
［フラックス中のＮａ化合物及びＫ化合物のＮａ2Ｏ換算値とＫ2Ｏ換算値の合計：０．０１〜０．４％］
Ｎａ化合物及びＫ化合物は、アークを安定にする効果がある。Ｎａ化合物及びＫ化合物のＮａ換算値とＫ換算値の合計が０．０１％未満では、その効果は十分に得られず、アークが不安定となる。一方、Ｎａ化合物及びＫ化合物のＮａ2Ｏ換算値とＫ2Ｏ換算値の合計が０．４％を超えると、溶融スラグの粘性が低下して立向上進溶接で、溶融メタルが垂れ落ちる。したがって、Ｎａ化合物及びＫ化合物のＮａ2Ｏ換算値とＫ2Ｏ換算値の合計は０．０１〜０．４％とする。なお、Ｎａ化合物及びＫ化合物は、珪酸ソーダ、珪酸カリからなる水ガラスの固質分及びフラックスからのカリ長石、ソーダ長石、ＮａＦ、ＫＦ、Ｋ2ＳｉＦ6、ＡｌＦ3等から添加される。
【００２９】
［フラックス中のＭｇ：０．０５〜０．８％］
Ｍｇは、強脱酸剤であり溶接金属中の酸素を低減し、溶接金属の靱性を高める効果がある。Ｍｇが０．０５％未満では、この効果が十分に得られず、溶接金属の靭性が低下する。一方、Ｍｇが０．８％を超えると、溶接時にアーク中で激しく酸素と反応してスパッタやヒュームの発生量が多くなって溶接作業性が不良となる。したがって、Ｍｇは０．０５〜０．８％とする。なお、Ｍｇは、フラックスからの金属Ｍｇ、Ａｌ−Ｍｇ等の合金粉末から添加される。
【００３０】
［フラックス中の弗素化合物のＦ換算値の合計：０．０１〜０．２％］
弗素化合物は、アークを安定させる効果がある。弗素化合物のＦ換算値の合計が０．０１％未満では、この効果が十分に得られずアークが不安定となる。一方、弗素化合物のＦ換算値の合計が０．２％を超えると、アークが不安定になりスパッタが多く発生し、また、立向上進溶接で溶融メタル垂れが発生しやすくなる。また弗素化合物のＦ換算値の合計が０．２％を超えると、ビード底部にスラグ成分が取り残されたまま溶接金属が凝固してしまうためスラグ巻込みが発生する。したがって、弗素化合物のＦ換算値の合計は０．０１〜０．２％とする。なお、弗素化合物は、フラックスからのＣａＦ2、ＮａＦ、ＫＦ、ＬｉＦ、ＭｇＦ2、Ｋ2ＳｉＦ6、ＡｌＦ3等から添加される。
【００３１】
［鋼製外皮とフラックスの合計でＢ：０．００２〜０．０１５％］
Ｂは、微量の添加により溶接金属のミクロ組織を微細化し、溶接金属の低温靱性を向上させる効果がある。Ｂが０．００２％未満では、この効果が十分に得られず、溶接金属の低温靭性が低下する。一方、Ｂが０．０１５％を超えると、溶接金属が過度に硬化して靱性が低下するとともに、溶接金属に高温割れが発生し易くなる。したがって、Ｂは０．００２〜０．０１５％とする。なお、Ｂは、鋼製外皮に含まれる成分の他、フラックスからのＦｅ−Ｂ、Ｆｅ−Ｍｎ−Ｂ等の合金粉末から添加される。
【００３２】
［鋼製外皮とフラックスの合計Ｂｉ：０．００５〜０．０２０％］
Ｂｉは、スラグ剥離性をさらに改善する効果がある。Ｂｉが０．００５％未満では、この効果が十分に得られず、全姿勢溶接で十分なスラグ剥離性が得られない場合がある。一方、Ｂｉが０．０２０％を超えると、溶接金属の低温靭性が低下し、また高温割れが発生しやすくなる。したがって、Ｂｉは０．００５〜０．０２０％とする。なお、Ｂｉは、フラックスからの金属Ｂｉ等の合金粉末から添加できる。
【００３３】
本発明に係る耐候性鋼のＡｒ−ＣＯ2ガスシールドアーク溶接用フラックス入りワイヤは、鋼製外皮をパイプ状に成形し、その内部にフラックスを充填した構造である。ワイヤの種類としては、成形した鋼製外皮の合わせ目を溶接して得られる鋼製外皮に継ぎ目の無いワイヤと、鋼製外皮の合わせ目の溶接を行わないままとした鋼製外皮に継ぎ目を有するワイヤとに大別できる。本発明においては、何れの断面構造のワイヤを採用してもよい。但し、鋼製外皮に継ぎ目が無いワイヤは、ワイヤ中の水分量を低減することを目的に焼鈍が可能であり、また製造後のフラックスの吸湿が無いため、溶接金属の拡散性水素量を低減し、耐低温割れ性の向上を図ることができるので、鋼製外皮に継ぎ目が無いワイヤを用いるのが好ましい。
【００３４】
本発明の耐候性鋼のＡｒ−ＣＯ2ガスシールドアーク溶接用フラックス入りワイヤの残部は、鋼製外皮のＦｅ、成分調整のために添加する鉄粉中のＦｅ、Ｆｅ−Ｍｎ、Ｆｅ−Ｓｉ合金等の鉄合金粉のＦｅ分及び不可避不純物である。また、特に制限はしないが、フラックス充填率は生産性の観点から、ワイヤ全質量に対して８〜２０％とし、Ｍｏ、Ｖ、Ｎｂは機械性能の強度の観点から、Ｍｏ：０．１％以下、Ｖ：０．０５％以下、Ｎｂ：０．０５％以下とするのが好ましい。
【実施例】
【００３５】
以下、本発明の効果を実施例により具体的に説明する。
【００３６】
まず、鋼製外皮にＪＩＳ  Ｇ３１４１  ＳＰＣＣを使用し、該鋼製外皮をＵ字型に成形、フラックスを充填率８〜２０％で充填してＣ字型に成形した後、鋼製外皮の合わせ目を溶接して造管、伸線し、表１及び表２に示す各種成分のフラックス入りワイヤを試作した。なお、試作したワイヤ径は１．２ｍｍとした。
【００３７】
【表１】
2020142277.tif 000002
【００３８】
【表２】
2020142277.tif 000003
【００３９】
これら試作ワイヤを用い、水平すみ肉溶接及び立向上進溶接による溶接作業性を調査した。
【００４０】
溶接作業性は、板厚１２ｍｍのＪＩＳ  Ｇ  ３１１４  ＳＭ５７０ＷＱに規定される鋼板をＴ字に組んだ試験体に、表３に示す溶接条件で、水平すみ肉溶接及び立向上進溶接を行い、その際のアーク状態、スパッタ発生状態、スラグ剥離性、ビード形状の良否、メタル垂れの有無を目視確認で調査した。
【００４１】
【表３】
2020142277.tif 000004
【００４２】
溶着金属試験は、板厚２０ｍｍのＪＩＳ  Ｇ  ３１１４  ＳＭＡ５７０ＷＱに規定される鋼板を用い、ＪＩＳ  Ｚ  ３１１１に準じて溶接を行い、Ｘ線透過試験を行った後、溶着金属の板厚方向中心から引張試験片（Ａ０号）及び衝撃試験片（２ｍｍＶノッチ試験片）を採取して機械試験を実施した。引張試験の評価は、引張強さが５７０〜７５０ＭＰａを良好とした。衝撃試験の評価は、−２０℃におけるシャルピー衝撃試験を行い、繰返し３本の吸収エネルギーの平均が４７Ｊ以上を良好とした。その際、初層溶接時に高温割れの有無を目視確認し、耐候性を調査した。これら結果を表４及び表５にまとめて示す。
【００４３】
Ｘ線透過試験は、スラグ巻き込み、ブローホール、溶け込み不良が認められた場合、その欠陥の種類を表記し、継手溶接長５００ｍｍにおいて上記欠陥が認められない場合は無欠陥とした。
【００４４】
耐候性の試験は、溶着金属試験を調査した試験片から厚さ４ｍｍ、幅２５ｍｍ、長さ５０ｍｍをビード表面から各３枚採取し、この試験片を１０％塩酸液に温度８０℃で６時間漬けた。評価方法は腐食による溶接金属部の減少厚さと母材の減少厚さを測定し、母材減少厚さに対する溶接金属部減少厚さの比率を求め、その値が１．０以下を良好とした。つまり、溶接金属部減少厚さ／母材減少厚さ≦１．０の場合を良好としている。
【００４５】
【表４】
2020142277.tif 000005
【００４６】
【表５】
2020142277.tif 000006
【００４７】
表１及び表４のワイヤ記号Ｗ１〜Ｗ１６は本発明例、表２及び表５のワイヤ記号Ｗ１７〜Ｗ３５は比較例である。本発明例であるワイヤ記号Ｗ１〜Ｗ１６は、フラックス入りワイヤ中の鋼製外皮とフラックスの合計でＣ、Ｓｉ、Ｍｎ、Ｃｕ、Ｎｉ、Ｃｒ、Ｔｉ、Ａｌ、フラックス中のＴｉ酸化物のＴｉＯ2換算値の合計、Ｓｉ酸化物のＳｉＯ2換算値の合計、Ｚｒ酸化物のＺｒＯ2換算値の合計、Ａｌ酸化物のＡｌ2Ｏ3換算値の合計、Ｎａ化合物及びＫ化合物のＮａ2Ｏ換算値及びＫ2Ｏ換算値の合計、Ｍｇ、弗素化合物のＦ換算値の合計が適正であるので、アークが安定してスパッタ発生量が少なく、立向上進溶接でメタル垂れがなく、各姿勢溶接でスラグ剥離性及びビード形状が良好で、高温割れ発生、Ｘ線透過試験では欠陥は発生しなかった。また、溶着金属の引張強さ及び吸収エネルギーも良好であった。
【００４８】
なお、ワイヤ記号Ｗ２、Ｗ４、Ｗ１０、Ｗ１２、Ｗ１４、Ｗ１６はＢが適量添加されているので、溶着金属の吸収エネルギーの平均が６０Ｊ以上得られた。
【００４９】
さらに、ワイヤ記号Ｗ３、Ｗ４、Ｗ１１、Ｗ１２、Ｗ１５、Ｗ１６はＢｉが適量添加されているのでスラグ剥離性が極めて良好であった。
【００５０】
比較例中ワイヤ記号Ｗ１７は、Ｃが少ないので、アークが不安定になりスパッタ発生量が多くなった。また、Ｃｕが少ないので、耐候性が不良であった。
【００５１】
ワイヤ記号Ｗ１８は、Ｃが多いので、溶着金属の吸収エネルギーが低くなった。また、Ｚｒ酸化物のＺｒＯ2換算値の合計が多いので、スラグ剥離性が不良であった。なお、Ｂｉが少ないので、スラグ剥離性を改善する効果は得られなかった。
【００５２】
ワイヤ記号Ｗ１９は、Ｓｉが少ないので、ビード形状が不良であった。また、Ｎｉが少ないので耐候性が不良であった。なお、Ｂが多いので溶着金属の引張強さが高く、クレータ割れが発生し、溶着金属の吸収エネルギーが低かった。
【００５３】
ワイヤ記号Ｗ２０は、Ｓｉが多いので、溶着金属の吸収エネルギーが低かった。また、Ａｌ酸化物のＡｌ2Ｏ3換算値の合計が少ないので、立向上進溶接においてメタル垂れが発生した。
【００５４】
ワイヤ記号Ｗ２１は、Ｍｎが少ないので、ビード形状が不良になり、溶着金属の吸収エネルギーが低かった。また、Ｃｒが少ないので、溶着金属の耐候性が不良であった。
【００５５】
ワイヤ記号Ｗ２２は、Ｍｎが多いので、溶着金属の引張強さが高く、吸収エネルギーが低かった。また、Ｓｉ酸化物のＳｉＯ2換算値の合計が少ないので、ビード形状が不良であった。
【００５６】
ワイヤ記号Ｗ２３は、Ｃｕが多いので、溶着金属の引張強さが高く、吸収エネルギーが低かった。また、Ａｌが少ないので、立向上進溶接でメタル垂れが発生した。なお、Ｂが添加されているが溶着金属の吸収エネルギーを向上する効果は得られなかった。
【００５７】
ワイヤ記号Ｗ２４は、Ｎｉが多いので、溶着金属の引張強さが高く、吸収エネルギーが低かった。なお、Ｂが添加されているが溶着金属の吸収エネルギーを向上する効果は得られなかった。
【００５８】
ワイヤ記号Ｗ２５は、Ｃｒが多いので、溶着金属の引張強さが高く、吸収エネルギーが低かった。なお、Ｂが添加されているが溶着金属の吸収エネルギーを向上する効果は得られなかった。
【００５９】
ワイヤ記号Ｗ２６は、Ｔｉが少ないので、溶着金属の吸収エネルギーが低かった。また、Ａｌ酸化物のＡｌ2Ｏ3換算値の合計が多いので、スラグ巻き込みが発生した。
【００６０】
ワイヤ記号Ｗ２７は、Ｔｉが多いので、溶着金属の吸収エネルギーが低かった。また、Ｎａ化合物及びＫ化合物のＮａ2Ｏ換算値及びＫ2Ｏ換算値の合計が少ないので、アークが不安定であった。なお、Ｂが添加されているが溶着金属の吸収エネルギーを向上する効果は得られなかった。
【００６１】
ワイヤ記号Ｗ２８は、Ａｌが多いので、溶着金属の吸収エネルギーが低かった。また、Ｚｒ酸化物のＺｒＯ2換算値の合計が少ないので、立向上進溶接においてメタル垂れが発生した。
【００６２】
ワイヤ記号Ｗ２９は、Ｔｉ酸化物のＴｉＯ2換算値の合計が少ないので、アークが不安定でスパッタ発生量が多く、ビード形状が不良になり、溶着金属の吸収エネルギーが低かった。さらに、立向上進溶接においてメタル垂れが発生した。なお、Ｂが少ないので溶着金属の吸収エネルギーを改善する効果は得られなかった。
【００６３】
ワイヤ記号Ｗ３０は、Ｔｉ酸化物のＴｉＯ2換算値の合計が多いので、溶着金属の吸収エネルギーが低かった。また、Ｍｇが多いので、アークが不安定になってスパッタ発生量が多くなった。
【００６４】
ワイヤ記号Ｗ３１は、Ｓｉ酸化物のＳｉＯ2換算値の合計が多いので、溶着金属の吸収エネルギーが低かった。また、弗素化合物のＦ換算値の合計が少ないので、アークが不安定になった。
【００６５】
ワイヤ記号Ｗ３２は、Ｎａ化合物及びＫ化合物のＮａ2Ｏ換算値及びＫ2Ｏ換算値の合計が多いので、立向上進溶接においてメタル垂れが発生した。また、Ｍｇが少ないので、溶着金属の吸収エネルギーが低かった。
【００６６】
ワイヤ記号Ｗ３３は、弗素化合物のＦ換算値の合計が多いので、アークが不安定でスパッタ発生量が多く、立向上進溶接においてメタル垂れが発生した。なお、Ｂｉが多いので、クレータ割れが発生し、溶着金属の吸収エネルギーが低かった。